Brevet FR3039829A1 (20170210)
REVENDICATIONS1. Procédé de fabrication de céramiques de YAG polycristallin (Y3A15012) transparentes comprenant la mise en oeuvre des étapes suivantes - a) mélange de poudres d'oxydes primaires d'alumine (A1203) et d'yttrine (Y203) et d'au moins un agent de frittage en milieu aqueux basique, - b) mise en forme dans un moule de la suspension obtenue à l'étape a) pour obtenir au moins une pièce solide, par coulage-gélification en présence d'au moins un agent gélifiant, - c) déliantage de la pièce obtenue à l'étape b) sous atmosphère oxydante à pression atmosphérique à une température inférieure à 1200°C, - d) frittage réactif sous vide de la pièce obtenue à l'étape c) à une température supérieure à 1550°C.\n<CLM>\1\tProcédé de fabrication de céramiques selon la revendication 1, caractérisé en ce que le ou les agents de frittage sont présents à raison de 0,01%mol. A 3%mol.\n<CLM>\1\tProcédé de fabrication de céramiques selon l'une des précédentes revendications, caractérisé en ce que le ou les agents de frittage sont présents à raison de 0,1%mol. A 15 1,5%mol.\n<CLM>\1\tProcédé de fabrication de céramiques selon l'une des précédentes revendications, caractérisé en ce que le ou les agents de frittage sont choisis parmi les composés contenant l'élément chimique Si et les composés contenant l'élément chimique Mg.\n<CLM>\1\tProcédé de fabrication de céramiques selon l'une des précédentes revendications, 20 caractérisé en ce que le ou les agents de frittage sont introduits sous la forme d'oxydes ou de carbonates.\n<CLM>\1\tProcédé de fabrication de céramiques selon l'une des précédentes revendications, caractérisé en ce que le ou les agents de frittage sont choisis parmi Si02 et MgCO3.\n<CLM>\1\tProcédé de fabrication de céramiques selon l'une des précédentes revendications, 25 caractérisé en ce que le mélange à l'étape a) comprend également au moins un agent dopant.\n<CLM>\1\tProcédé de fabrication de céramiques selon la précédente revendication, caractérisé en ce que le ou les agent(s) dopant(s) sont des agents capables de colorer les céramiques.\n<CLM>\1\tProcédé de fabrication de céramique selon la revendication 7 ou 8, caractérisé en ce que le ou les agent(s) dopant(s) sont choisi(s) parmi les éléments chimiques de la famille de 3039829 lanthanides et les métaux de transition, et parmi les composés suivants : Zr02, Eu203, Yb203, Nd203, Er203, 5m203, Tb203, Ce02, Dy203, Lu203,.Pr203, Ho203, Tm203, Gd203.\n<CLM>\1\tProcédé de fabrication de céramiques selon l'une des précédentes revendications, caractérisé en ce que le mélange à l'étape a) comprend également au moins un agent 5 dispersant.\n<CLM>\1\tProcédé de fabrication de céramiques selon la précédente revendication, caractérisé en ce que le ou les agents dispersants sont choisis parmi les polyacrylates, les polyméthacrylates, l'ammoniaque et les citrates.\n<CLM>\1\tProcédé de fabrication de céramiques selon l'une des précédentes revendications, 10 caractérisé en ce que le ou les agents gélifiants de l'étape b) sont choisis parmi les polysaccharides, les amides, les amines, les polyols modifiés et les résines époxy.\n<CLM>\1\tProcédé de fabrication de céramiques selon l'une des précédentes revendications, caractérisé en ce que le ou les agents gélifiants de l'étape b) est ajouté à raison de 0,05% à 12% en masse par rapport à la masse totale de la suspension obtenue à l'étape a). 15\n<CLM>\1\tProcédé de fabrication de céramiques selon l'une des précédentes revendications, caractérisé en ce que le ou les agents gélifiants de l'étape b) sont choisis parmi les alginates, l'agarose, la méthylcellulose, la gélatine, les carraghénanes, rhexaméthylènetétramine, l'acryla mide, le méthylènebisacrylam ide, le sorbitol polyglycidyl ether, le dipropylenetriamine, les résines époxy solubles en milieux aqueux, les PEG réticulables.\n<CLM>\1\tProcédé de fabrication de céramiques selon l'une des précédentes revendications caractérisé en ce que le ou les agents gélifiants de l'étape b) sont constitués exclusivement des éléments C, H, 0 et N.\n<CLM>\1\tProcédé de fabrication de céramiques selon l'une des précédentes revendications, caractérisé en ce que l'étape b) est réalisée en présence d'agarose et à une température 25 comprise entre 20°C et 80°C.\n<CLM>\1\tProcédé de fabrication de céramiques selon la précédente revendication, caractérisé en ce que ragarose est ajouté à raison de 0,05% à 10% en masse par rapport à la masse totale de la suspension obtenue à l'étape a).\n<CLM>\1\tProcédé de fabrication de céramiques selon l'une des revendications 1 à 16, 30 caractérisé en ce que l'étape b) est réalisée en présence d'alginate(s) à température ambiante. 3039829 16\n<CLM>\1\tProcédé de fabrication de céramiques selon la précédente revendication, caractérisé en ce que l'alginate est ajoutée à raison de 0,05% à 5% en masse par rapport à la masse totale de la suspension obtenue à l'étape a).\n<CLM>\1\tProcédé de fabrication de céramiques selon l'une des précédentes revendications, 5 caractérisé en ce qu'il comprend une étape de finition e) qui comprend un ou plusieurs traitement(s) thermique(s) supplémentaire(s) sous pression partielle d'oxygène contrôlée.\n<CLM>\1\tProcédé de fabrication de céramiques selon la revendication 20, caractérisé en ce que le ou les traitement(s) thermique(s) supplémentaire(s) sont réalisés sous atmosphère oxydante. 10\n<CLM>\1\tProcédé de fabrication de céramiques selon la revendication 20, caractérisé en ce que le ou les traitement(s) thermique(s) supplémentaire(s) sont réalisés sous atmosphère réductrice.\n<CLM>\1\tProcédé de fabrication selon la revendication 20, caractérisé en ce que le ou les traitement(s) thermique(s) supplémentaire(s) sont réalisés sous contrôle de la diffusion de 15 l'oxygène.\n<CLM>\1\tProcédé de fabrication selon l'une des précédentes revendications, caractérisé en ce qu'il comprend également une étape finale de polissage.\n<CLM>\1\tUtilisation des céramiques obtenues par la mise en oeuvre du procédé selon l'une des précédentes revendications pour des applications décoratives, les lasers, les lentilles 20 optiques, les hublots résistants aux hautes températures, les scintillateurs et le blindage.